Brevet FR2955178A1 — publié le 20110715

PROCEDE DE MESURE DE LA CORROSION D'UN ELEMENT METALLIQUE DANS UN OUVRAGE EN BETON DOMAINE DE L'INVENTION La présente invention concerne un procédé de mesure de la corrosion d'un élément métallique dans un ouvrage en béton. ARRIERE PLAN DE L'INVENTION Le contrôle de la corrosion d'éléments métalliques, tels que des armatures, dans des ouvrages en béton armé, est une problématique importante dans le domaine du génie civil puisqu'il vise à s'assurer de la sécurité desdits ouvrages. Des méthodes de contrôle non destructif ont été développées à cet effet. Ainsi, le document WO 2009/007395 décrit des capteurs permettant de contrôler la corrosion d'armatures métalliques dans des ouvrages en béton. Ces capteurs, qui sont noyés dans le volume de béton, sont constitués d'un substrat résistant à la corrosion et d'un élément métallique, par exemple une couche mince, dont l'état de surface est agencé pour initier et guider la propagation de la corrosion, afin d'éviter une corrosion aléatoire des différents capteurs. La corrosion des capteurs à différentes profondeurs est indicative de la vitesse de progression du front de corrosion. Ces capteurs utilisent la propriété des ondes électromagnétiques de ne pénétrer dans les métaux que sur une très mince profondeur (plus petite que l'épaisseur de la lame utilisée comme capteur) et de pénétrer par contre sans difficulté dans les métaux oxydés et plus généralement dans les matériaux ayant un caractère diélectrique comme le béton. L'outil choisi pour déceler cette propriété a été le radar (GHz). En effet, ronde radar est réfléchie par les capteurs métalliques non oxydés et passe à travers les capteurs oxydés. On a donc une signature radar uniquement pour les capteurs non oxydés. Cependant, la détection par radar comporte certains inconvénients. En particulier, il est difficile d'effectuer des mesures à faible profondeur (c'est-à-dire dans les 2 ou 3 premiers centimètres sous la surface du béton). Par ailleurs, l'interprétation des mesures est particulièrement délicate. Enfin, le dispositif est coûteux et l'instrument de mesure présente un poids et un volume élevés, ce qui rend malaisées des mesures sur site. II existe des alternatives pour déceler cette propriété électromagnétique des métaux : par exemple, les modifications des champs magnétiques associés aux courants de Foucault sont utilisées pour détecter des mines ou des métaux. Néanmoins ces méthodes ont le grand désavantage par rapport au radar de ne donner une image des objets qu'après une analyse complexe. Or il serait souhaitable de pouvoir observer les capteurs et suivre leur corrosion en continu. Le but de la présente invention est donc de déterminer un procédé pour observer l'oxydation des capteurs qui permette d'obtenir des images avec une meilleure résolution, être moins onéreux et de mise en oeuvre aisée. Un autre but de l'invention est de permettre de mesurer la corrosion même à une très faible profondeur sous la surface du béton. BREVE DESCRIPTION DE L'INVENTION Conformément à l'invention, il est proposé un procédé de mesure de la corrosion d'un élément métallique dans un ouvrage en béton dans lequel on met en oeuvre : • un chauffage par induction dudit élément métallique, par application d'une excitation magnétique au-dessus de la surface de l'ouvrage, • la réalisation d'au moins une image thermographique de la surface de l'ouvrage. Selon ledit procédé, on déduit de l'image thermographique le degré de corrosion de l'élément métallique. Selon un mode possible de mise en oeuvre du procédé, on réalise plusieurs images thermographiques successives après l'arrêt de l'excitation magnétique, de manière à mesurer la variation de température dudit élément métallique au cours du temps. Selon un autre mode possible de mise en oeuvre du procédé, dans le cas où l'ouvrage comporte plusieurs éléments métalliques susceptibles de présenter des niveaux de corrosion différents, on réalise plusieurs images thermographiques successives après l'arrêt de l'excitation magnétique, de manière à discriminer, par leur température, au moins deux éléments métalliques visibles sur lesdites images. De préférence, l'excitation magnétique est appliquée avec un champ magnétique d'intensité supérieure à 0,1 mT, une fréquence comprise entre 10 kHZ et 1 MHz et à une distance comprise entre 0,1 cm et 10 cm par rapport à la surface de l'ouvrage. Un autre objet de l'invention concerne un procédé de contrôle de la corrosion d'un ouvrage en béton, comprenant l'insertion, dans le béton, d'au moins un capteur comportant un élément métallique, à une profondeur déterminée entre la surface du béton et le premier lit d'armatures, ledit procédé étant caractérisé en ce qu'il comprend, pour ledit capteur, l'application du procédé de mesure tel que décrit plus haut. De manière particulièrement avantageuse, le capteur est disposé à une profondeur comprise entre 0,1 et 10 cm sous la surface du béton. Selon un mode préféré de réalisation, le capteur est constitué d'une feuille métallique dont l'épaisseur est comprise entre 20 et 500 micromètres. Eventuellement, l'élément métallique comprend un état de surface adapté de manière à contrôler la localisation de l'initiation de la corrosion et, le cas échéant, la propagation de celle-ci. Un autre objet de l'invention concerne enfin un procédé de fabrication d'un ouvrage en béton, dans lequel on met en place dans le béton au moins un capteur comprenant un élément métallique aux fins de mettre en oeuvre ultérieurement le procédé de contrôle de la corrosion qui vient d'être décrit. BREVE DESCRIPTION DES DESSINS D'autres caractéristiques et avantages de l'invention ressortiront de la description détaillée qui va suivre, en référence aux dessins annexés sur lesquels : - la figure 1 est un schéma illustrant le principe de l'invention, - la figure 2 illustre l'agencement de capteurs dans un bloc de béton utilisé dans le premier exemple expérimental, - les figures 2A à 2D illustrent les images thermographiques de la surface du bloc de béton de la figure 2 obtenues à différents instants après l'arrêt de l'excitation magnétique, - la figure 3 illustre l'agencement de capteurs dans un bloc de béton utilisé dans le deuxième exemple expérimental, - les figures 3A et 3B illustrent les images thermographiques (a) de la surface et (b) du côté du bloc de béton de la figure 3 obtenues à différents instants après l'arrêt de l'excitation magnétique, - la figure 4 illustre l'agencement d'un capteur et d'une barre métallique dans un bloc de béton utilisé dans le troisième exemple expérimental, - la figure 4A illustre les images thermographiques (a) de la surface et (b) du côté du bloc de béton de la figure 4 obtenues à différents instants après l'arrêt de l'excitation magnétique. DESCRIPTION DETAILLEE DE L'INVENTION La figure 1 explique le principe de l'invention. Au moins un capteur 1 est noyé dans un volume de béton 2. On positionne, à proximité de la surface 2a du volume de béton 2, et en vis-à-vis du capteur 1, une bobine dans laquelle circule un courant alternatif IC apte à générer un courant induit dans le capteur 1. Un capteur intact, c'est-à-dire peu ou pas oxydé, est chauffé par induction, tandis qu'un capteur oxydé ne l'est pas. Le capteur 1 chauffé génère un flux thermique FT à travers le volume de béton qui augmente la température à la surface 2a, ce qui se traduit par une augmentation conséquente de l'émission de photons infrarouge IR dans une zone dont la forme et la surface correspondent sensiblement à celles du capteur. Une image thermique obtenue au moyen d'une caméra infrarouge permet de visualiser les capteurs chauffés, et d'en déduire leur niveau d'oxydation. Les récents progrès en thermographie infrarouge permettent de mesurer couramment, avec des caméras non refroidies et à un prix abordable, des variations inférieures à 0,1 °C. Capteur De manière générale, le capteur peut être tout objet comprenant en surface au moins un élément métallique, quelle que soit sa forme (plan, cube, sphère, fil, etc.). Cependant, la sensibilité de la mesure variera d'une forme à une autre. De manière préférée, on choisira un capteur de forme plane que l'on disposera parallèlement à la surface du béton. Ainsi, selon un mode de réalisation, le capteur peut se présenter, comme dans le document WO 2009/007395, sous la forme d'un substrat plan en un matériau résistant à la corrosion (par exemple du plastique ou de la céramique), sur lequel est appliqué un élément métallique consistant en une couche métallique présentant un état de surface adapté de façon à contrôler la localisation de l'initiation de la corrosion et, le cas échéant, la progression de celle-ci. Ladite couche métallique présente généralement une épaisseur comprise entre 20 et 500 pm, l'épaisseur du substrat étant de l'ordre de 100 pm à 1 cm. Toutefois, le capteur est de préférence constitué uniquement d'un élément métallique (par exemple une feuille de fer), dans la mesure où des composants en d'autres matériaux seraient susceptibles d'absorber le flux thermique émis par l'élément métallique et donc de perturber la mesure. L'épaisseur dudit élément métallique est de préférence comprise entre 20 et 500 pm, l'homme du métier étant à même de déterminer l'épaisseur optimale en fonction de la sensibilité attendue du capteur. Ainsi, plus l'élément métallique est épais, plus il devra être corrodé pour que la corrosion soit détectable par l'imagerie thermographique : ce type de capteur sera donc avantageux lorsque l'on souhaite vérifier la corrosion de l'ouvrage après une longue durée de vie. En revanche, si l'on souhaite pouvoir contrôler la présence de corrosion à bref délai après la construction de l'ouvrage, on choisira un élément métallique plus fin. Par ailleurs, la surface de l'élément métallique peut présenter au moins une discontinuité, par exemple une ou plusieurs rayures dont la profondeur est comprise entre 1 et 50 pm et présentant un angle vif avec la surface de la couche métallique. Cet état de surface particulier permet que la corrosion s'initie au niveau de ces rayures, puis se propage le long de celles-ci. La fabrication de tels capteurs et les différents modes de réalisation sont décrits de manière détaillée dans le document WO 2009/007395 et ne seront donc pas décrits à nouveau en détail ici. Cependant, l'homme du métier pourra choisir de ne pas procurer une telle discontinuité à la surface du capteur. Système de chauffage Le système de chauffage par induction comprend typiquement un générateur de courant de haute fréquence, une bobine alimentée par ledit générateur et l'élément à chauffer qui est électriquement conducteur (ici, le capteur 1). Le principe de fonctionnement est basé sur la loi de Lentz, qui permet le transfert par induction de l'énergie électromagnétique d'un circuit à un autre. En effet, une spire ou une bobine parcourue par un courant électrique génère un champ magnétique. Si ce champ magnétique varie périodiquement au voisinage d'un conducteur, des courants de Foucault sont générés dans ledit conducteur qui, en vertu de la loi d'Ohm, produisent de la chaleur. Ceci permet de chauffer le capteur métallique sans contact. A haute fréquence, les courants ne circulent qu'à la périphérie des conducteurs (effet de peau). On utilise donc de préférence pour la bobine plusieurs fils isolés entre eux, afin de maximiser le volume dans lequel circulent les courants et ainsi optimiser le chauffage. A titre d'exemple, un prototype a été réalisé avec une bobine de 10 à 15 cm de diamètre, constituée de fils de 2 mm de diamètre, mais l'homme du métier est à même de définir d'autres dimensions de bobine en fonction du champ magnétique qu'il souhaite générer. De manière avantageuse, la bobine génère un champ magnétique alternatif de 27 kHz de fréquence, qui est assez puissant pour chauffer le capteur 1 enterré sous quelques centimètres de béton. La valeur efficace du champ magnétique alternatif ainsi généré à 4 cm dans l'air est alors de 50 mT environ. On peut toutefois choisir une fréquence comprise entre 10 kHz et 1 MHz, en tenant compte du fait que plus on monte en fréquence plus la sensibilité à la corrosion augmente. La technologie de génération du champ magnétique pourra éventuellement être modifiée en fonction de l'intensité que l'on souhaite obtenir (par exemple, supraconductivité pour des champs magnétiques intenses). Thermographie infrarouge Pour les mesures d'imagerie thermique, on peut utiliser par exemple une caméra thermographique infrarouge T200 commercialisée par FLIR, qui présente une résolution de 200 x 150 pixels, et une sensibilité thermique inférieure à 0,1 °C. On mesure sur les images les variations spatiales d'intensité de lumière infrarouge. On peut ainsi procéder à un étalonnage en associant à un degré de corrosion donné une température donnée au bout d'un temps donné après la fin de l'excitation. Exemple expérimental n°1 : effet de la corrosion A titre expérimental, on a pris un bloc de béton fin de 15 cm de longueur L, 6 cm de hauteur H et 4 cm de largeur I. En référence à la figure 2, on a auparavant enterré dans ce bloc 2 deux capteurs 1, 1' : le capteur 1 est intact, c'est-à-dire non oxydé, tandis que le capteur 1' est partiellement corrodé. Dans tous les exemples qui suivent, les capteurs sont constitués d'une feuille de fer pur à 99,99% mise en place lors de la coulée du béton. Les dimensions des capteurs 1, 1' sont : une largeur et une longueur de 2 cm x 2 cm, et une épaisseur de 100 micromètres. Les deux capteurs sont situés à une profondeur p de 2 cm sous la surface 2a du bloc et sont distants d'une distance d de 7 cm environ. Le bloc a ensuite été excité par induction électromagnétique pendant 50 secondes au moyen du système décrit plus haut (fréquence de 27 kHz), et des images thermiques de la surface 2a du bloc ont été prises à différents instants après l'arrêt de l'excitation, pendant 5 minutes. La figure 2A illustre l'image thermographique obtenue juste après l'arrêt de l'excitation. Sur cette figure comme pour les figures 2B à 2D, 3A, 3B et 4A, on a indiqué à droite de la photographie une échelle indiquant les températures minimale et maximale mesurées, exprimées en °C. Par ailleurs, les zones à iso-température de la surface du bloc ont été repérées par un numéro précédé de la lettre t et référencé sur l'échelle de température. On observe un point chaud P1, P1' au droit de chacun des capteurs 1, 1' enterrés. (Un troisième point chaud peut être observé dans la partie centrale inférieure : il est dû à la manipulation du bloc 2 par un opérateur et, comme on le verra sur les figures suivantes, il s'estompe très rapidement.) Par ailleurs, le capteur 1 non corrodé génère un point chaud P1 à une température plus élevée que celle du point chaud P1' généré par le capteur partiellement coloré 1' (soit, respectivement, environ 26,5°C contre 24,5°C). La figure 2B illustre l'image thermographique obtenue 30 secondes après la fin de l'excitation. On observe que le point chaud P1 généré par le capteur 1 non corrodé continue d'être très intense, tandis que le point chaud P1' généré par le capteur 1' partiellement corrodé s'estompe. On constate par ailleurs que le point chaud généré par les doigts de l'opérateur a quasiment disparu. La figure 2C illustre l'image thermographique obtenue 70 secondes après la fin de l'excitation. On peut constater que le point chaud P1' a pratiquement disparu, tandis que le point chaud P1 conserve son intensité initiale. Enfin, la figure 2D illustre l'image thermographique obtenue 110 secondes après la fin de l'excitation. Le point chaud lié au capteur 1' partiellement corrodé a totalement disparu, tandis que le point chaud P1 généré par le capteur 1 non corrodé reste visible, mais avec une température diminuée (environ 24°C). Au bout de 5 minutes, on ne distingue plus le point chaud P1, la température de surface du bloc 2 étant redevenue uniforme. Exemple expérimental n°2 : effet de la profondeur Dans ce deuxième exemple, on fabrique, comme illustré à la figure 3, un bloc de béton 2 de mêmes dimensions que celui de l'exemple précédent, dans lequel on enterre deux capteurs non corrodés 1 et 1", identiques au capteur 1 de l'exemple précédent, situés respectivement à 1,5 et 3 cm de profondeur, et distants de 7 cm environ. On applique une excitation pendant une durée de 2 minutes environ (de premiers essais avec la même durée que dans l'exemple précédent n'ayant pas permis de mettre en évidence le capteur le plus profond). La figure 3A illustre en les images thermographiques respectivement de la surface (a) et du côté (b) du bloc de béton 2 juste après l'arrêt de l'excitation. On observe bien sur la vue (b) de profil les points chauds P1 et P1" générés respectivement par les capteurs 1 et 1". On peut constater que la température du point chaud P1 généré par le capteur 1 le moins profond est beaucoup plus élevée que celle du point chaud P1" généré par le capteur 1" le plus profond (c'est-à-dire 35°C contre 33°C environ, respectivement). Ceci est dû au fait que la bobine utilisée génère un champ magnétique qui décroît rapidement avec la distance. La visualisation du point chaud généré par le capteur 1" le plus profond est moins aisée en vue de dessus (a) que de profil ; en effet, du fait de cette plus grande profondeur, le flux thermique provenant de ce capteur met plus de temps à se propager et arrive de manière atténuée à la surface. En vue de dessus (a), on observe donc essentiellement le point chaud P1 généré par le capteur 1 le moins profond. La figure 3B illustre les images thermographiques obtenues 1 minute après l'arrêt de l'excitation. Exemple expérimental n°3 : influence de la présence d'armatures métalliques L'influence de la présence d'armatures métalliques, que l'on utilise très couramment dans des ouvrages en béton, a également été évaluée. A cet effet, on a construit, comme illustré à la figure 4, un bloc de béton 2 de dimensions identiques à celui des exemples précédents, et dans lequel on a enterré un capteur 1 non corrodé identique au capteur 1 des exemples précédents, à une profondeur de 1 cm, et une barre métallique 3 de 10 mm de diamètre à une profondeur de 4 cm dans le sens de la longueur du bloc 2. Le bloc a été excité avec le même dispositif que précédemment pendant une durée de 50 secondes. La figure 4A illustre les images thermographiques (a) de la surface 2a du bloc 2 et (b) du côté. On constate que l'on observe le point chaud P1 généré par le capteur 1, mais aucun point chaud généré par la barre 3. L'échauffement du capteur 1 non corrodé est en effet très favorisé par rapport à celui de la barre 3, car seule l'épaisseur de peau chauffe lors de l'excitation par induction magnétique. Le capteur 1 ayant un volume moins important comparé à sa surface, la puissance thermique distribuée par unité de volume est supérieure, et l'élévation de température est donc plus importante. Dans les constructions de bâtiments et d'ouvrages d'art en béton, les armatures métalliques sont longues et enterrées plus profondément que les capteurs. Par conséquent, la quasi-totalité de l'armature n'est pas excitée par induction ; le reste de l'armature sert alors de radiateur pour dissiper la chaleur, ce qui génère une élévation de température encore plus faible. La méthode qui vient d'être décrite permet donc de discriminer sans ambiguïté différents niveaux de corrosion de capteurs enterrés dans un ouvrage en béton. Comme cette méthode provoque préférentiellement un échauffement des éléments conducteurs présentant un ratio surface / volume important (ce qui est le cas des capteurs), la mesure n'est pas perturbée par la présence des habituelles armatures métalliques. La mesure est également réalisable quelle que soit la profondeur des capteurs (sous réserve d'appliquer une durée d'excitation appropriée, comme on l'a vu plus haut). Notamment, et contrairement à ce qui se produit avec les radars (effet de zone morte), on peut utiliser des capteurs situés très près de la surface du béton. La profondeur minimale est déterminée en fonction du type d'ouvrage dans lequel seront installés les capteurs. Suivant le type d'ouvrage, cette profondeur peut être comprise entre quelques mm et quelques dizaines de mm. Pour la fabrication de l'ouvrage dont on souhaite pouvoir contrôler ultérieurement la corrosion par le procédé qui vient d'être décrit, on positionne un ou plusieurs capteurs, de préférence à différentes profondeurs, lors de la coulée du béton. D'une manière générale, les capteurs sont mis en place entre la surface du béton et le premier lit d'armatures, c'est-à-dire entre 0,1 et 8 à 10 cm suivant le type d'ouvrage. Les capteurs sont orientés de façon à ce que leur surface la plus importante soit parallèle à la surface du béton. II est possible de prévoir un repérage sur ou dans le béton pour identifier l'emplacement et/ou la profondeur des capteurs. Par exemple, une puce peut être installée dans le béton pour indiquer les caractéristiques des différents capteurs présents. Un autre avantage de cette méthode est qu'elle permet une analyse directement à partir des images thermographiques, et qu'elle est mise en oeuvre en quelques minutes, avec un appareillage plus léger et moins onéreux que les appareillages existants. L'inspection des ouvrages est donc grandement facilitée. Enfin, il va de soi que les exemples que l'on vient de donner ne sont que des illustrations particulières en aucun cas limitatives quant aux domaines d'application de l'invention.35 REVENDICATIONS1. Procédé de mesure de la corrosion d'un élément métallique (1, 1', 1") dans un ouvrage (2) en béton, caractérisé en ce que l'on met en oeuvre : • un chauffage par induction dudit élément métallique (1, 1', 1"), par application d'une excitation magnétique au-dessus de la surface (2a) de l'ouvrage (2), • la réalisation d'au moins une image thermographique de la surface (2a) de l'ouvrage (2). 2. Procédé selon la revendication 1, caractérisé en ce que l'on déduit de l'image thermographique le degré de corrosion de l'élément métallique (1, 1', 3. Procédé selon la revendication 2, caractérisé en ce que l'on réalise plusieurs images thermographiques successives après l'arrêt de l'excitation magnétique, de manière à mesurer la variation de température dudit élément métallique (1, 1', 1") au cours du temps. 4. Procédé selon la revendication 2, caractérisé en ce que l'on réalise plusieurs images thermographiques successives après l'arrêt de l'excitation magnétique, de manière à discriminer, par leur température, au moins deux éléments métalliques (1, 1', 1") visibles sur lesdites images. 5. Procédé selon l'une des revendications 1 à 4, caractérisé en ce que l'excitation magnétique est appliquée avec un champ magnétique d'intensité supérieure à 0,1 mT, une fréquence comprise entre 10 kHZ et 1 MHz et à une distance comprise entre 0,1 cm et 10 cm par rapport à la surface (2a) de l'ouvrage (2). 6. Procédé de contrôle de la corrosion d'un ouvrage en béton, comprenant l'insertion, dans le béton, d'au moins un capteur comportant un élément métallique, à une profondeur déterminée entre la surface du béton et le premier lit d'armatures, ledit procédé étant caractérisé en ce qu'il comprend, pour ledit capteur, l'application du procédé de mesure selon l'une des revendications précédentes. 7. Procédé selon la revendication 6, caractérisé en ce que le capteur est disposé à une profondeur comprise entre 0,1 et 10 cm sous la surface du béton.35 8. Procédé selon l'une des revendications 6 ou 7, caractérisé en ce que le capteur est constitué d'une feuille métallique dont l'épaisseur est comprise entre 20 et 500 micromètres. 9. Procédé selon l'une des revendications 6 à 8, caractérisé en ce que l'élément métallique comprend un état de surface adapté de manière à contrôler la localisation de l'initiation de la corrosion et, le cas échéant, la propagation de celle-ci. 10. Procédé de fabrication d'un ouvrage en béton, caractérisé en ce que l'on met en place dans le béton au moins un capteur comprenant un élément métallique aux fins de mettre en oeuvre ultérieurement le procédé de contrôle de la corrosion selon l'une des revendications 6 à 9.